Brevet FR3038601A1 (20170113)
REVENDICATIONS1. Coulis d'injection caractérisé en ce qu'il comprend : - du ciment, - des cendres volantes, - un retardateur de prise et, - de l'eau, et en ce qu'il présente les propriétés suivantes : - un temps de prise allant de 5 à 12 heures, de préférence de 6 à 10 heures, et plus préférentiellement encore de 7 à 9 heures, - un affaissement au cône d'Abrams allant de 12 à 25 cm (norme NF EN 12350-8) et/ou un étalement à la table de chocs supérieur à 600 mm avec chocs (norme NF EN 12350-8).\n<CLM>\1\tCoulis d'injection selon la revendication 1, caractérisé en ce qu'il comprend en outre un adjuvant plastifiant, de préférence un superplastifiant réducteur d'eau.\n<CLM>\1\tCoulis d'injection selon la revendication 1 ou la revendication 2, caractérisé en ce que : - le retardateur de prise est choisi dans le groupe comprenant une solution aqueuse à base de polyol ; des produits à base de mélamines sulfonées ou de naphtalène ; des polyacrylates ; des sucres, et notamment le saccharose, le glucose, le maltose, le lactose, la cellulose, le glucopyrannose, le glucofurannose ; l'amidon et leurs mélanges ; - l'adjuvant plastifiant est un produit à base de polycarboxylates.\n<CLM>\1\tCoulis d'injection selon l'une quelconque des revendications 1 à 3, caractérisé en ce que le ciment comprend une teneur en laitier allant de 35 à 85% et une teneur en clinker allant de 5 à 65%, et est notamment choisi parmi les ciments de haut- fourneau de type III.\n<CLM>\1\tCoulis d'injection selon l'une quelconque des revendication 1 à 4, caractérisé en ce que le ratio E/C (eau/ciment) du coulis d'injection est de 3,8 à 4,5. 3038601 13\n<CLM>\1\tCoulis d'injection selon l'une quelconque des revendications 1 à 5, caractérisé en ce qu'il ne comprend pas de granulats ou d'agrégats. 5\n<CLM>\1\tCoulis d'injection selon l'une quelconque des revendications 1 à 6, caractérisé en ce que : - le ciment, et notamment le ciment de haut-fourneau de type CM III/A, est présent en une quantité en poids allant de 2% à 10%, de préférence de 4% à 8%, - les cendres volantes sont présentes en une quantité en poids allant de 50% à 10 80%, de préférence de 55% à 65%, - le retardateur de prise, et notamment la solution aqueuse à base de polyol, est présent en une quantité en poids allant de 0,1% à 1%, de préférence de 0,2% à 0,5%, - l'adjuvant plastifiant, et notamment le produit à base de polycarboxylates, est présent en une quantité en poids allant de 0% à 1,5%, de préférence de 0,5% à 0,8%, 15 - l'eau est ajoutée en une quantité qsp 100%, chacune desdites quantités en poids étant définie par rapport au poids total du coulis.\n<CLM>\1\tCoulis d'injection selon l'une quelconque des revendications 1 à 7, caractérisé 20 en ce qu'il présente en outre au moins une des propriétés suivantes : - une résistance à la compression (Rc) à 7 jours supérieure à 0,8 MPa et à 28 jours inférieure à 2 MPa (norme EN 13286-41), - une densité ou masse volumique supérieure à 1,5 tonne par mètre cube (norme NF EN 1097-6), 25 - un pH allant de 7 à 10, - il présente un retrait d'eau allant de 0 à 1%, de préférence inférieur à 0,5%, - il est non miscible avec les hydrocarbures.\n<CLM>\1\tUtilisation du coulis d'injection selon l'une quelconque des revendications 1 à 30 8, pour remplir des canalisations, notamment des canalisations de transport de gaz, de combustibles, d'hydrocarbures liquides ou liquéfiés, et/ou de produits chimiques, lesdites canalisations étant unifiliaires ou non. 3038601 14\n<CLM>\1\tProcédé d'inertage de canalisations, notamment de canalisations de transport de gaz, de combustibles, d'hydrocarbures liquides ou liquéfiés, et/ou de produits chimiques, lesdites canalisations étant unifiliaires ou non, caractérisé en ce qu'il comporte une étape d'injection sous pression d'un coulis selon l'une quelconque des 5 revendications 1 à\n<CLM>\1\t11. Procédé d'inertage selon la revendication 10, caractérisé en ce que l'injection sous pression du coulis dans les canalisations est effectuée par « points bas » à l'aide d'un piston d'injection, ou d'une pompe rotative.\n<CLM>\1\tMélange pulvérulent de ciment et de cendres volantes permettant d'obtenir après ajout d'eau, d'un retardateur de prise sous forme liquide et éventuellement d'un adjuvant plastifiant sous forme liquide, un coulis d'injection selon l'une quelconque des revendications 1 à\n<CLM>\1\t10 15